СПОСОБ ПОЛУЧЕНИЯ КЕРАМИЧЕСКОГО АЛЮМОКОБАЛЬТОКСИДНОГО ПИГМЕНТА НА ОСНОВЕ НАНОРАЗМЕРНОГО МЕЗОПОРИСТОГО СИНТЕТИЧЕСКОГО КСОНОТЛИТА

1. Способ получения алюмокобальтоксидного керамического пигмента, включающий получение алюмокобальтовой фазы, отделение осадка центрифугированием, его промывку, сушку при 60°С на воздухе и прокаливание при 880-1000°С, отличающийся тем, что смешивают растворы, содержащие ионы кальция, силикат-ионы и высокомолекулярное поверхностно-активное вещество класса четвертичных аммониевых солей, и осаждают ксонотлит, а алюмокобальтовую фазу получают экстракцией ионов кобальта (II) и алюминия из водных растворов их солей при рН, соответствующему максимуму извлечения, с применением монокарбоновых кислот, смешивают кобальт - и алюминий, содержащие экстракты, и затем контактируют водную эмульсию алюмокобальтовой фазы с суспензией, содержащей ксонотлит.
2. Способ по п.1, отличающийся тем, что в качестве источника ионов кобальта (II) могут быть использованы нитрат, или хлорид, или сульфат кобальта (II), а также хлоридные, или сульфатные, или нитратные кобальтсодержащие технологические растворы.
3. Способ по п.1, отличающийся тем, что в качестве источника ионов алюминия используют хлорид, или нитрат, или сульфат алюминия.
4. Способ по п.1, отличающийся тем, что в качестве источника силикат-ионов используют метасиликат натрия, или жидкое стекло, или тетраэтоксисилан (тетраэтилортосиликат).
5. Способ по п.1, отличающийся тем, что в качестве источника ионов кальция используют хлорид, или ацетат, или нитрат кальция.